(57)【要約】【課題】布帛とした際に高品位でふくらみ感の優れたものを得るのに好適な異収縮混繊糸に適した高収縮ポリエステル繊維を得ること。【解決手段】第３成分を共重合したポリエステル繊維からなり、ポリエステル繊維の熱水収縮率（ＢＷＳ）が２０〜４０％であり、乾熱収縮応力（Ｓｐ）が２００〜３３０〔ｍｇ／ｄｔｅｘ〕であり、乾熱収縮応力が最大となる乾熱温度（Ｔｐ）が１２０〜１４０〔℃〕である物性の直接紡糸延伸糸。この第３成分は、２，２ビス［４−（２−ヒドロキシエトキシ）フェニル］プロパン及び／又はイソフタル酸であることが好ましい。【選択図】図１
2004232159.tif 000002
【特許請求の範囲】
【請求項１】
第３成分を共重合したポリエステル繊維からなり、ポリエステル繊維の熱水収縮率（ＢＷＳ）が２０〜４０％であり、乾熱収縮応力（Ｓｐ）が２００〜３３０〔ｍｇ／ｄｔｅｘ〕であり、乾熱収縮応力が最大となる乾熱温度（Ｔｐ）が１２０〜１４０〔℃〕である直接紡糸延伸糸。
【請求項２】
前記第３成分は、２，２ビス［４−（２−ヒドロキシエトキシ）フェニル］プロパン及び／又はイソフタル酸である請求項１記載の直接紡糸延伸糸。
【請求項３】
第３成分を共重合したポリエステルを紡糸口金から吐出し冷却した後、加熱した第１ゴデッドローラー（ＧＲ１）に導き、次いでテーパー率が２〜４％の熱セット用第２ゴデッドローラー（ＧＲ２）にて延伸熱セットし巻き取る高収縮ポリエステル繊維の製造方法。（但し、テーパー率とは（ローラー表面最大径―最小径）／ローラー長さ×１００〔％〕）
【請求項４】
ポリエステルを紡糸口金から吐出し冷却した後、加熱した第１ゴデッドローラー（ＧＲ１）に導く前に、張力制御用プリテンションローラー（ＰＴＲ）に導くことを特徴とする請求項３記載の高収縮ポリエステル繊維の製造方法。
【請求項５】
前記第３成分は、２，２ビス［４−（２−ヒドロキシエトキシ）フェニル］プロパン及び／又はイソフタル酸である請求項３〜４いずれか一項に記載の製造方法。
【発明の詳細な説明】
【０００１】
【発明の属する技術分野】
本発明は、異収縮混繊糸の一成分として用いるに適した熱水収縮率と乾熱収縮応力を持つ高収縮ポリエステル繊維と、該高収縮ポリエステル繊維を直接紡糸延伸法にて安価に効率良く生産する製造方法に関する。
【０００２】
【従来の技術】
従来より、異収縮混繊糸に適した高収縮ポリエステルは、例えば特許文献１や特許文献２などに記載される如く、２，２−ビス［４−（２−ヒドロキシエトキシ）フェニル］プロパン及び／又はイソフタル酸を共重合したポリエステル繊維が使用されている。これらは、いずれも紡糸後一旦未延伸糸を巻き取り、延伸する所謂コンベンショナル法で製造されたものである。
【０００３】
【特許文献１】
特開昭５８−２８３７４号公報
【特許文献２】
特公平７−５９７７０号公報
【０００４】
かかる高収縮ポリエステル繊維は、収縮性能は良好なものの、コンベンショナル法であるがために、巻取形状はコップ巻きであり、内層と外層での収縮斑が発生するという問題があった。また、コンベンショナル法では生産コストが掛かるため近年の効率化には対応できなくなっている。
【０００５】
この様な問題点を解消するため、たとえば特許文献３では高収縮繊維を直接紡糸延伸法（ＳＰＤ法）にて製造し、異収縮混繊糸とすることが記載されている。
【０００６】
【特許文献３】
特開平７−２０７５４１号公報
【０００７】
しかしながら、かかるＳＰＤ法で製造する場合は、延伸後の熱セットをローラー上で行うので、繊維はローラー上で熱緩和され繊維中の非晶鎖配向度が低下して、乾熱収縮応力に乏しい繊維しか得ることが出来ないという問題があった。
【０００８】
かかる問題を解消する為に、特許文献４、特許文献５、特許文献６の如く、ＳＰＤ法において、延伸熱処理後の最終加熱ローラーと巻取り機の間に、加熱或いは非加熱第３ローラーを設置する方法が提案されている。
【０００９】
【特許文献４】
特開平６−１１６８１１号公報
【特許文献５】
特開平６−２３５１１９号公報
【特許文献６】
特開平７−７０８２１号公報
【００１０】
かかる方法によると、乾熱収縮応力値は格段に向上するが、延伸熱セット後に張力が付与されるので、第３ローラーと巻取り機の間でリラックスしても繊維中の残留歪の為に、巻取形状が悪化するという問題や、製造中の微小な巻取り張力変動で糸切れが発生する等の問題が生じた。更に、装置が大型化するため一般的な設備には対応が困難であるという問題もあった。
【００１１】
【発明が解決しようとする課題】
本発明者等は、かかる従来技術の問題点を解消し、布帛とした際に高品位でふくらみ感の優れたものを得るのに好適な異収縮混繊糸に適した高収縮ポリエステル繊維を得ることを目的とする。さらに、前記繊維を直接紡糸延伸法において、巻き締まり無く、巻き形状に優れ、操業安定性を得る製造方法を提供することを目的とする。
【００１２】
【課題を解決するための手段】
本発明は、第３成分を共重合したポリエステル繊維からなり、ポリエステル繊維の熱水収縮率（ＢＷＳ）が２０〜４０％であり、乾熱収縮応力（Ｓｐ）が２００〜３３０〔ｍｇ／ｄｔｅｘ〕であり、乾熱収縮応力が最大となる乾熱温度（Ｔｐ）が１２０〜１４０〔℃〕である物性の直接紡糸延伸糸を要旨とする。また、前記直接紡糸延伸糸を生産する際の有用な製造方法であって、第３成分を共重合したポリエステルを紡糸口金から吐出し冷却した後、加熱した第１ゴデッドローラー（ＧＲ１）に導き、次いでテーパー率が２〜４％の熱セット用第２ゴデッドローラー（ＧＲ２）にて延伸熱セットし巻き取る高収縮ポリエステル繊維の製造方法を要旨とする。
特に、２，２ビス［４−（２−ヒドロキシエトキシ）フェニル］プロパン及び／又はイソフタル酸を共重合したポリエステルを紡糸口金から吐出し冷却固化後の繊維を張力制御用プリテンションローラー（ＰＴＲ）に導き、次いで加熱した第１ゴデッドローラー（ＧＲ１）に導き、ＧＲ１／ＰＴＲ周速比＝１．０１〜１．０５として、次いでテーパー率が２〜４％の熱セット用第２ゴデッドローラー（ＧＲ２）にて延伸熱セットし巻き取り、２０≦ＢＷＳ〔％〕≦４０かつ、２００≦Ｓｐ〔ｍｇ／ｄｔｅｘ〕≦３３０かつ、１２０≦Ｔｐ〔℃〕≦１４０である高収縮率ポリエステル繊維を製造すると、直接紡糸延伸法においても、繊維中の残留歪も生じず、巻取形状が悪化することもないため、布帛とした後も経筋がなく、布帛の品位を保つことができ、かつ収縮特性もよくふくらみ感に富んだ風合いの優れたものを、効率良く容易に得ることができる。
【００１３】
【発明の実施の形態】
以下に本発明を詳細に説明する。本発明の直接紡糸延伸糸は、第３成分を共重合した高収縮ポリエステル繊維からなる。共重合する第３成分は、たとえば、ジエチレングリコール、２，２ビス［４−（２−ヒドロキシエトキシ）フェニル］プロパン、１，４−ブタンジオールなどのジオール化合物、アジピン酸、アゼライン酸、イソフタル酸などのカルボン酸化合物などがあげられる。
なかでも、共重合する第３成分は、２，２ビス［４−（２−ヒドロキシエトキシ）フェニル］プロパン及び／又はイソフタル酸を共重合したポリエステルとするものが好ましい。この場合、両成分の共重合比率は特に限定するものではないが、２，２ビス［４−（２−ヒドロキシエトキシ）フェニル］プロパンはアルコール成分中に２〜６ｍｏｌ％、イソフタル酸は４〜８ｍｏｌ％とするのが好ましい。すなわち、熱収縮率及び収縮力を十分発現させる点からは、２，２ビス［４−（２−ヒドロキシエトキシ）フェニル］プロパンの含有量を２ｍｏｌ％以上が好ましく、また、ポリマーの耐光性による変色を避ける点では６ｍｏｌ％以下が好ましい。また、イソフタル酸の含有量は、収縮率を十分に満足させる点では４ｍｏｌ％以上が好ましく、ポリマーの融点及び耐熱性を保ちやすいという点では８ｍｏｌ％以上が好ましい。また、芳香族ポリエステルの主成分はテレフタル酸とエチレングリコールよりなるポリエステルであるが、その他の成分として染色性改善のモノマーや耐熱性改良の化合物等を含有してもよい。
【００１４】
また、本発明の高収縮ポリエステル繊維からなる直接紡糸延伸糸の熱水収縮率（ＢＷＳ）は、２０〜４０％であることが必要である。２０％未満では、異収縮混繊糸に使用した場合、低収縮糸との収縮差が十分に得られず、布帛の膨らみ感の乏しいものとなる。また、４０％を超える場合、布帛加工中での不均一収縮等のトラブルが発生する。
【００１５】
また、本発明の高収縮ポリエステル繊維からなる直接紡糸延伸糸の乾熱収縮応力値（Ｓｐ）は、２００〜３３０ｍｇ／ｄｔｅｘである。２００ｍｇ／ｄｔｅｘ未満では、織編物組織による拘束によって十分な収縮性能が出ず布帛は膨らみ感の乏しいものとなる。また、３３０ｍｇ／ｄｔｅｘを超えるものは、織編物の品位に問題がある。すなわち、３３０ｍｇ／ｄｔｅｘを超えるものは、直接紡糸延伸法により製造することは非常に困難であり、製造するためには、繊維の伸度を低下させるか巻き取り張力を大幅に高くする必要がある。このような場合、巻き取り性は不安定となり、巻き形状が非常に悪くなる。この結果、収縮特性が良好であっても、織編物などの布帛とした際に、経筋が目立ち、品位の悪いものしか得ることができない。
なお、従来の紡糸巻取り―延伸の２段階工程（コンベンショナル法）では、乾熱収縮応力値の高い繊維を容易に製造することが可能であり布帛とした際に膨らみ感を得ることができるが、本発明は、直接紡糸延伸糸を上記の範囲内に設定することにより直接紡糸延伸法においてもコンベショナル法と同等以上の膨らみ感を得ることができ、さらにはコンベンショナル法にみられるようなパーン曳けに起因する繊維の収縮斑もなく高品位のものが効率良く得られる。
【００１６】
一方、本発明の高収縮ポリエステル繊維からなる直接紡糸延伸糸の乾熱収縮応力最大温度は１２０〜１４０℃であることが好ましい。１２０℃未満では、布帛のリラックス加工中に速く収縮し過ぎて、染色時に更に収縮する力が失われる為に膨らみ感の乏しいものとなる。１４０℃を超える場合、リラックス、染色加工中に最大収縮性能を得ることができないために、膨らみ感の乏しいものとなる。
【００１７】
本発明の高収縮ポリエステル糸は直接紡糸延伸法（ＳＰＤ法）によって得られるものであるが、ＳＰＤ法の利点である優れた生産性を保ったまま、得られた高収縮ポリエステル繊維の物性を本発明範囲に特定する為には工夫が必要である。以下図面を用いて具体的な例を説明する。
【００１８】
図１に本発明の高収縮ポリエステル繊維を製造するに適した直接紡糸延伸装置の概要を示す。溶融した第３成分を共重合した高収縮ポリエステルは、図１の紡糸口金１より吐出し、冷却装置２にて冷却し、油剤付与装置３にて油剤を付与し、ガイド４を経てプリテンションローラー５に導かれる。プリテンションローラー径は特に限定するものではないが、設備の大型化を防ぐ為にゴデッドローラー６よりも小さくすることが好ましい。プリテンションローラー５には、このポリエステル繊維を１．５回周巻き付け、第１ゴデッドローラー６に導く。第１ゴデッドローラー６にてガラス転移点以上の延伸温度を付与し、第２ゴデッドローラー７との間で延伸し、第２ゴデッドローラー７にて熱セットを施し、インターレースノズル８にて空気交絡処理を施した後、巻取機９にて巻き取る。
【００１９】
本発明のような異収縮混繊に適した高収縮ポリエステルの場合、織編物中での収縮力の発現を最大限に引き出すためには、単糸繊度が大きめの銘柄が有用である。その場合、一般的な直接紡糸延伸方法で巻き取ると高収縮性に起因する、巻き締まりやボビン形状悪化現象が生じ易い。また、巻き締まりや形状悪化を防ぐために巻取り張力を低下させると、糸タルミから第２ゴデッドローラーに糸が取られて糸切れが発生することがある。本発明者等はこれらを防止するために、プリテンションローラーを用いている。
【００２０】
尚、プリテンションローラーは高収縮ポリエステル繊維からなる直接紡糸延伸糸を製造するにおいて、全ての単糸繊度、フィラメント構成に適応可能であるが、単糸繊度が３デシテックスを超える場合に使用するのが好ましい。単糸繊度が３デシテックス以下の場合、プリテンションローラーを使用しても何ら問題はないが、使用してもしなくても繊維物性や生産性に相違はないため、極力使用を控えるのが生産の煩雑さを無くすためには良い。
【００２１】
ここで、第１ゴデッドローラー６の周速／プリテンションローラー５の周速比は１．０１〜１．０５と設定するのがよい。すなわち、巻き締まりやボビン形状悪化現象を改善する点からは１．０１以上が好ましく、また、冷延伸によるネッキングの発現から繊度斑発生や糸切れを防止する点からは１．０５以下が好ましい。
【００２２】
次に、本発明の重要な点は第２ゴデッドローラー７のローラーシェルにテーパーローラーを使用することである。テーパーローラーの概要は図２に示した通りであり、ローラーシェル１１の根元から外側に向かって徐々に径が増加する。テーパー率は、図２に示したローラー長さＬと根元径Ｈ１と最大径Ｈ２とから下記式にて算出されるものである。
テーパー率（％）＝（Ｈ２−Ｈ１）／Ｌ×１００
【００２３】
このテーパー率は２〜４％であるのがよい。２％未満であれば、第２ゴデッドローラー上での熱セット時に非晶部分の緩和が大きく、乾熱収縮応力値の乏しい繊維となる。また、４％を超えると第２ゴデッドローラー上での張力が高くなり、糸切れが発生するので安定的に製造できない。
【００２４】
また、高収縮ポリエステル繊維の巻取り張力は特に限定するものではないが、巻き形状、品質を維持する点から０．１５ｇ／ｄｔｅｘ〜０．２７ｇ／ｄｔｅｘとするのが好ましい。すなわち、巻取り張力が低すぎると、糸切れが発生しやすくなる傾向があるため、第２ゴデッドローラーに繊維が取られて糸切れが発生するおそれがある。よって、糸切れ防止の点からは０．１５ｇ／ｄｔｅｘ以上が好ましい。また巻取り張力が高すぎると、巻き締まりにより巻き取り機又はボビンが抜けなくなるか、形状が悪化する可能性がある。よって、巻き締まりを防止し、形状を適度に保つ点からは、０．２７ｇ／ｄｔｅｘ以下が好ましい。
【００２５】
また、上記の物性を得るためにはＧＲ２温度を９０〜１１５℃と設定すると好適である。ＧＲ２温度が低すぎると、ＢＷＳが４０％を超え易く、また乾熱収縮応力最大温度が１２０℃未満となり易い。また、ＧＲ２温度が高すぎると、ＢＷＳは２０％未満となり易く、乾熱収縮応力最大温度が１４０℃を超えやすい傾向がある。
【００２６】
なお、ＧＲ１温度は、使用する第３成分共重合ポリエステルのガラス転移温度±５℃を採用するのが均一延伸の為には好ましい。
【００２７】
本発明の製造方法によれば、直接紡糸延伸糸においても、熱収縮率が高く、乾熱収縮応力が適度であり、最大乾熱収縮温度が布帛の加工温度に適合した高収縮ポリエステル繊維を得ることができる。
【００２８】
【発明の効果】
本発明の高収縮ポリエステル繊維からなる直接紡糸延伸糸は、低収縮繊維と異収縮混繊した場合、加工工程中で効率良く最大限の収縮性能を得ることができ、収縮斑もない。したがって、この異収縮混繊糸を用いた織物・編物などの布帛は高品位で膨らみ感に富んだ優れた風合いを発現できる。また、直接紡糸延伸法にて製造するため低コストで均一の品質を有する。さらに、本発明の構成により従来の直接紡糸延伸装置に小型のプリテンションローラーを設置し、ゴデッドローラーのシェルをテーパーローラーに交換するだけで製造されるため、装置は大型化せずとも紡糸操業性は安定する。
【００２９】
【実施例】
以下、実施例によって本発明を更に詳しく説明する。尚、以下の実施例のおける特性値は、次に示す方法によって測定したものである。
【００３０】
（１）極限粘度
極限粘度［η］は、フェノール／テトラクロロエタン＝６／４の混合溶剤中２０℃にて常法により測定した。
【００３１】
（２）熱水収縮率（ＢＷＳ）
荷重を２ｍｇ／ｄｔｅｘ掛けた試料長５００ｍｍの糸を沸騰水中に１５分間浸漬し、次いで風乾した後に次式により収縮率を求める。
ＢＷＳ（％）＝（初期試料長―収縮後の試料長）／初期試料長×１００
【００３２】
（３）乾熱収縮応力（Ｓｐ）及びピーク温度（Ｔｐ）
カネボウエンジニアリング製の熱応力測定機ＫＥ−２Ｓを用い、試料長を１００ｍ、初期荷重として１／５０ｇ／ｄｔｅｘ掛け、１２０℃／分の昇温速度で室温から２５０℃まで昇温した場合の温度に対する応力の曲線を描き、最大応力値をＳｐ（ｍｇ／ｄｔｅｘ）とし、その時の温度をＴｐ（℃）とした。
【００３３】
（４）紡糸生産性
紡糸時の完全ボビン率が５０％未満の場合を×、５０％〜８０％を△、８０％以上の場合を○として評価した。
【００３４】
（５）織物風合い
８４ｄｔｅｘ／２５ｆの低収縮複合加工糸（熱水収縮率＝２〜３％）と、高収縮ポリエステル繊維をエアー交絡処理して異収縮混繊糸を製造し経糸とした。緯糸には、８４ｄｔｅｘ／３６ｆの通常糸を用いて織物を製織した。該織物を常法により、染色加工して得られた布帛にて、経糸方向の収縮性能が良好で膨らみ感のある布帛を○、膨らみ感はあるが経筋等の収縮斑があるものを△、収縮性能が不良で膨らみ感の無い物を×、として評価した。
【００３５】
（実施例１）
テレフタル酸を主成分として酸成分に対しイソフタル酸を５ｍｏｌ％添加し、エチレングリコールとグリコール成分に対し２，２ビス［４−（２−ヒドロキシエトキシ）フェニル］プロパンを５ｍｏｌ％添加して常法により重合し、極限粘度［η］＝０．６８６の高収縮ポリエステルを得た。該高収縮ポリエステルチップを乾燥後、２８０℃で溶融し、図１記載の紡糸口金１から吐出後、冷却して油剤を付与して周速度９０３ｍ／分のプリテンションローラー（ＰＴＲ）５に導き１．５回巻き付けた。更に、表面温度８０℃で周速度９３０ｍ／分の第１ゴデッドローラー（ＧＲ１）６に６．５回巻き付けた。ＧＲ１／ＰＴＲの比率は１．０３であった。次に、表面温度１０２℃で周速度３５３０ｍ／分の第２ゴデッドローラー（ＧＲ２）７とＧＲ１の間で延伸しＧＲ２にて熱セットを施した。ＧＲ２にはテーパー率４％のテーパーローラーを使用した。その後、巻取り機９にて巻取り張力０．２３ｇ／ｄｔｅｘにて巻き取り３３ｄｔｅｘ／６ｆの高収縮ポリエステル繊維を得た。該ポリエステル繊維の収縮特性は表１記載の通りであった。紡糸生産性は良好であった。また、別に８４ｄｔｅｘ／２５ｆの低収縮複合加工糸（熱水収縮率＝２〜３％）を製造し、該高収縮ポリエステル繊維とエアー交絡処理した異収縮混繊糸を経糸とし、緯糸には、８４ｄｔｅｘ／３６ｆのポリエステル繊維を用いて織物を製織した。該織物を常法により染色加工したところ、該織物の風合いは膨らみ感に富み、良好であった。
【００３６】
（実施例２）
ＧＲ１／ＰＴＲ比率、巻取り張力を表１記載に設定し、実施例１と同様の方法で紡糸したところ表１記載の収縮特性が得られた。紡糸生産性はいずれも良好であり、異収縮混繊織物の風合いは良好であった。
【００３７】
（実施例３）
ＧＲ２のテーパー率、巻取り張力を表１記載に設定し、実施例１と同様の方法で紡糸したところ表１記載の収縮特性が得られた。紡糸生産性はいずれも良好であり、異収縮混繊織物の風合いは良好であった。
【００３８】
（実施例４）
ＧＲ２の温度を、１１５℃とする以外は実施例１と同様の方法で紡糸し、表１記載の巻取り張力にて巻き取った。表１記載の収縮特性等を表１に示す。紡糸生産性、異収縮混繊織物の風合いは良好であった。
【００３９】
（実施例５）
実施例１と同様に高収縮ポリエステルを溶融吐出し、冷却後油剤を付与してプリテンションローラーを経由せずに、表面温度７８℃で周速度１０７０ｍ／分の第１ゴデッドローラー（ＧＲ１）に６．５回巻き付けた。次に、表面温度１０２℃で周速度３６００ｍ／分の第２ゴデッドローラー（ＧＲ２）とＧＲ１の間で延伸しＧＲ２にて熱セットを施した。ＧＲ２にはテーパー率４％のテーパーローラーを使用した。その後巻き取り機にて巻き取り張力０．１８ｇ／ｄｔｅｘにて巻き取り３３ｄｔｅｘ／１２ｆの高収縮ポリエステル繊維を得た。該高収縮ポリエステル繊維の収縮特性は本発明範囲であり、生産性は良好であり、織物は膨らみ感に富む品位の良いものであった。
【００４０】
（実施例６）
実施例５とは、プリテンションローラーをＧＲ１／ＰＴＲ＝１．０１にて使用する以外は同様にして３３ｄｔｅｘ／１２ｆの高収縮ポリエステル繊維を得た。表１記載の収縮特性が得られ、生産性織物品位いずれも良好であった。
【００４１】
（比較例１）
ＧＲ２に通常のストレートローラーを用い、巻取り張力を表１に記載のように変更する以外は実施例１と同様に紡糸し表１記載の巻き取り張力にて巻き取った。紡糸操業性は良好なるも、Ｓｐ値が本発明範囲外であり織物の風合いは膨らみ感に乏しく不良であった。
【００４２】
（比較例２）
ＧＲ１／ＰＴＲの周速比を１．０６として紡糸したところ、ＧＲ１〜ＧＲ２間の延伸ゾーンで糸切れが発生し巻き取ることが出来なかった。
【００４３】
（実施例７）
ＧＲ１／ＰＴＲの周速比を１．００５として実施例１と同様の方法で紡糸し表１記載の巻き取り張力にて巻き取った。得られた織物の風合いは膨らみ感があって良好なるが、紡糸時にＧＲ２と巻き取り機の間での糸切れが多く、生産性は不良であった。
【００４４】
（比較例３）
ＧＲ２のテーパー率が５％のテーパーローラーを用いて、実施例１と同様に紡糸し表１記載の巻き取り張力にて巻き取った。ＧＲ２にて糸切れが多発し、巻き取る事が出来なかった。
【００４５】
（比較例４）
ＧＲ２温度を９０℃とする以外は、実施例１と同様に紡糸し、表１記載の巻き取り張力にて巻き取った。ＢＷＳが本発明範囲を超え、織物の収縮性は大きかったが、織物は収縮斑による経筋が多く品位は悪いものであった。
【００４６】
（比較例５）
ＧＲ２温度を１２０℃とする以外は実施例１と同様に紡糸し、表１記載の巻き取り張力にて巻き取った。ＢＷＳが本発明範囲未満であり、織物の収縮性能は悪く不良であった。
【００４７】
（比較例６）
ＧＲ２速度を３６００ｍ／分とする以外は実施例１と同様に紡糸し表１記載の巻き取り張力にて巻き取った。Ｓｐ値が本発明範囲を超えており、織物の収縮性能は良好であったが経筋が多く品位は悪かった。
【００４８】
（比較例７）
紡糸張力を０．２８ｇ／ｄｔｅｘとする以外は実施例１と同様に紡糸し表１記載の巻き取り張力にて巻き取った。Ｔｐ値が本発明範囲未満であり、染色加工時の収縮速度は速いが一旦収縮後に伸長する為に、織物の風合いは不良であった。
【００４９】
（比較例８）
ＧＲ２速度を３５００ｍ／分とし、ＧＲ２温度を１２０℃とする以外は実施例１と同様に紡糸し、表１記載の巻き取り張力にて巻き取った。Ｔｐ値が本発明範囲を超えており、織物の収縮速度が遅く風合いは不良であった。
【００５０】
（比較例９）
紡糸口金より高収縮ポリエステルを溶融押出しして油剤を付与するまでは実施例１と同様に行い、巻き取り速度１５００ｍ／分にて、未延伸高収縮ポリエステル繊維を得た。その後、延伸工程にて延伸温度８０℃として延伸倍率３．０６で延伸し、１００℃にて熱セットを行いコップ状に１０００ｍ／分にて巻き取った。織物の膨らみ感はあるが、収縮斑が発生し品位は良くなかった。
【００５１】
上記の実施例及び比較例の結果を表１に示す。
【００５２】
【表１】
2004232159.tif 000003
【図面の簡単な説明】
【図１】本発明の高収縮ポリエステル繊維を製造するに用いる直接紡糸延伸装置の概略図である。
【図２】図１記載の第２ゴデッドローラー７に使用する、テーパーローラーを横から見た図面である。
【符号の説明】
１    紡糸口金
２    冷却装置
３    油剤付与装置
４    ガイド
５    プリテンションローラー（ＰＴＲ）
６    第１ゴデッドローラー（ＧＲ１）
７    第２ゴデッドローラー（ＧＲ２）
８    インターレ―スノズル
９    巻取り機
１０  ＧＲ２駆動モーター
１１  ＧＲ２ローラーシェル
Ｌ    ローラー長さ
Ｈ１  ローラー根元径
Ｈ２  ローラー最大径
【図１】
2004232159.tif 000004
【図２】
2004232159.tif 000005